(57)【要約】【課題】高温・高湿環境での耐久性に優れる光学フィルタを提供する。【解決手段】高温・高湿環境での耐久性の最も低い光学材料、例えば、アミニウム塩系、又はフタロシアニン系のアミニウム塩系の赤外線吸収剤を含む第１の調光層１が、透明基材３上の最下層に設けられて、第１の調光層１の光学材料よりも耐久性に富む光学材料、例えば、黒色色素であるアジン系染料を含む第２の調光層２と透明基材３とによって保護されるため、最下層の調光層の光学材料の劣化を極力抑えることができ、光学フィルタ全体として高温・高湿環境での耐久性を向上させる。【選択図】図１
2010175578.tif 000002
【特許請求の範囲】
【請求項１】
光学材料を含む樹脂からなる複数の調光層を透明基材上に設けてなる光学フィルタであって、高温・高湿環境での耐久性の最も低い光学材料を含む調光層が、前記透明基材上の最下層に設けてあり、当該調光層を他の調光層と前記透明基材とによって挟持することを特徴とする光学フィルタ。
【請求項２】
透明基材上に形成され、第１の光学材料を含む樹脂からなる第１の調光層と、
前記第１の調光層上に形成され、第２の光学材料を含む樹脂からなる第２の調光層と、
を備えてあり、前記第２の光学材料は、高温・高湿環境での耐久性において前記第１の光学材料よりも優れるものであることを特徴とする光学フィルタ。
【請求項３】
前記透明基材の両面に前記第１の調光層と前記第２の調光層とが設けられていることを特徴とする請求項２に記載の光学フィルタ。
【請求項４】
前記第２の調光層上に、帯電防止層と反射防止膜とをこの順に設けたことを特徴とする請求項３に記載の光学フィルタ。
【発明の詳細な説明】
【技術分野】
【０００１】
本発明は、カメラ等の光学系に利用される光学フィルタに関するものであり、特に湿式成膜技術を用いて形成された調光層を備える光学フィルタに関するものである。
【背景技術】
【０００２】
カメラ等の撮像装置では、光量調整のために可視光域の光をほぼ均質に減衰させるＮＤ（ニュートラルデンシティー：Neutral Density）フィルタが用いられ、また、この種のＮＤフィルタには不要な赤外線域を遮断するための調光層を含むものもある。例えば、特許文献１の光学フィルタでは、コーティングにより赤外線カットフィルタとＮＤフィルタとを一体的に設けている。このような光学フィルタは湿式成膜技術を用いて得ることができ、例えば、特許文献２に示されるように色素を分散した樹脂を透明基材上に塗布することによって得られる。
【０００３】
赤外線吸収フィルタとして調光層に用いられる赤外線吸収剤は、ジイモニウム系、アミニウム塩系、フタロシアニン系等の光学材料を含むが、これら光学材料は比較的に高温・高湿環境での耐久性が低い。このため光学フィルタの光学特性の劣化の問題があった。
【０００４】
また、樹脂に溶解する色素量に限度があり、例えば、黒色色素としてアジン系染料を樹脂に分散させる場合、アジン系染料は樹脂に１．５％までしか溶解せず、過剰に色素を添加した場合、色素が析出して光学特性を損なう。さらに、アジン系染料に加えて、例えば、アミニウム塩系、又はフタロシアニン系のアミニウム塩系の赤外線吸収剤を樹脂に分散させると、これらはアジン系染料より樹脂に溶解しやすく、アジン系染料が析出してしまうことがある。このように黒色色素、赤外線吸収剤はそれぞれ樹脂に対する溶解度が異なるために、一度に樹脂に溶かすことが難しい。これらのことから、調光層を厚くしなければならないが、厚膜の層を均一に成膜することは難しく、光学フィルタの光学特性を向上させることが難しかった。
【先行技術文献】
【特許文献】
【０００５】
【特許文献１】特開平５−１１０９３８号公報
【特許文献２】特開２００２−３０２０３号公報
【発明の概要】
【発明が解決しようとする課題】
【０００６】
解決しようとする問題点は、調光層に含まれる光学材料の内、高温・高湿環境での耐久性が低くいものがあり、この吸収材料の経年劣化により光学フィルタの光学特性が劣化するという点と、光学フィルタの光学特性を向上させるという点である。
【課題を解決するための手段】
【０００７】
本発明は、複数の調光層を備えた光学フィルタであって、高温・高湿環境での耐久性の低い光学材料を含む調光層から順に透明基材上に積層してなることを特徴とする。
【発明の効果】
【０００８】
本発明の光学フィルタは、高温・高湿環境での耐久性の最も低い光学材料を含む調光層が、透明基材上の最下層に設けられて他の調光層と透明基材とによって保護されるため、最下層の調光層の光学材料の劣化を極力抑えることができ、ひいては光学フィルタの寿命を延ばすことが可能となる。また、本発明は、調光層を複数の層とすることにより、良好な光吸収特性を持った調光層を形成することができ、湿式成膜技術を用いて全体として所望の光学特性を得ることが可能となる。
【図面の簡単な説明】
【０００９】
【図１】図１は本発明の実施例１に係わる光学フィルタの概略断面図である。
【図２】図２は本発明の実施例２に係わる光学フィルタの概略断面図である。
【図３】図３は本発明の実施例３に係わる光学フィルタの概略断面図である。
【発明を実施するための形態】
【００１０】
本発明は、高温・高湿環境での耐久性の最も低い光学材料を含む調光層が、透明基材上の最下層に設け、この調光層を他の調光層と透明基材とによって挟持することにより、この調光層を水分、熱から保護し、光学フィルタの光学特性の劣化を抑えることを実現した。また、本発明は、調光層を複数の層とすることにより、良好な光吸収特性を持った調光層を形成することができ、全体として所望の光学特性を得ることを実現した。
【実施例１】
【００１１】
図１は、本発明の光学フィルタの実施例１の概略断面図であって、本例の光学フィルタ１０はＮＤフィルタであり、第１の調光層１、第２の調光層２をこの順に透明基材３上に塗布形成してなる。
【００１２】
第１の調光層１は、５μｍ〜１００μｍから適宜に選択された厚さの樹脂層で、次のように形成される。樹脂としてポリエステル系の２液硬化型インクを用いてあり、この樹脂に、青色色素と、第１の光学材料としての赤外線吸収剤とを、樹脂に対する溶解度の許容範囲で適宜に溶解させる。青色色素としては、例えば、アンスラキノン系染料を用い、赤外線吸収剤としては、例えば、ジイモニウム系、アミニウム塩系、フタロシアニン系の光学材料を用いる。後述する第２の調光層に溶解する黒色色素と、第１の調光層に溶解する青色色素と、赤外線吸収剤とは、最終的なＮＤフィルタが可視光領域で波長依存性のない均一な調光を実現するように定量されている。以上のように色素を溶解した樹脂を透明基材３上に印刷し、硬化させて第１の調光層が形成される。
【００１３】
第２の調光層２は、５μｍ〜１００μｍから適宜に選択された厚さの樹脂層で、次のように形成される。樹脂としてポリエステル系の２液硬化型インクを用いてあり、この樹脂に、これに第２の光学材料として黒色色素、例えば、アジン系染料を樹脂に対する溶解度の許容範囲で適宜に溶解させてインクとする。このインクを第１の調光層１上に印刷し、硬化させて第１の調光層が形成される。
【００１４】
透明基材３は、ＰＥＴ（Polyethylene Terephthalate）からなり、２５μｍ〜１００μｍから適宜に選択された厚さである。
【００１５】
光学フィルタ１０では、第１の調光層１の赤外線吸収剤より比較的に高温・高湿環境での耐久性に優れる黒色色素を含む第２の調光層２と、透明基材３とによって第１の調光層１で挟持してあり、第１の調光層１の光学材料を水分、熱から保護し、光学フィルタの光学特性の劣化を抑えることが可能となるという効果を奏する。
【００１６】
また、光学フィルタ１０では、調光層を複数の層とすることにより、印刷技術、言い換えれば、湿式成膜技術を用いて、適当な光吸収特性を持った調光層を形成することができ、全体として所望の光学特性を得るという効果も奏する。
【実施例２】
【００１７】
図２は、本発明の光学フィルタの実施例２の概略断面図であって、本例の光学フィルタ２０は、実施例１の光学フィルタ１０の第１の調光層１、第２の調光層２を透明基材３の裏面にも設けたものである。例えば、透明基材３の両面に第１の調光層１、１を印刷形成した後に、これら第１の調光層１、１のそれぞれに第２の調光層２、２を印刷形成して、本例の光学フィルタ２０は構成される。
【００１８】
光学フィルタ２０では、実施例１の効果に加えて、透明基材３の両面に第１の調光層１、第２の調光層２を設けることによって、光学フィルタ２０の反りを抑制することができる。また、光学フィルタ２０では、第１の調光層１、第２の調光層２を２つ設けるために、各層を薄くすることができ、色素を樹脂に無理なく分散させることができ成膜性が向上する。これらから光学フィルタ２０は光学特性をさらに向上させることができる。
【実施例３】
【００１９】
図３は、本発明の光学フィルタの実施例３の概略断面図であって、本例の光学フィルタ３０は、実施例２の光学フィルタ２０の第２の調光層２、２上にそれぞれ帯電防止層４、４を設け、さらに帯電防止層４、４上にそれぞれ反射防止膜５、５を設けてある。帯電防止層４、４は、酸化スズ等の導電性酸化物のナノ粒子を樹脂に分散させたインクを第２の調光層２、２上に塗布形成してなり、５０ｎｍ〜２００ｎｍから適宜に選択された厚さである。反射防止膜５、５は、フッ化アクリレート系樹脂、シリコーン系樹脂等を帯電防止層４、４上に塗布形成してなり、５０ｎｍ〜１００ｎｍから適宜に選択された厚さである。
【００２０】
光学フィルタ３０では、実施例２の効果に加えて、帯電防止層４によって帯電を防止して静電気によりゴミの付着を抑えることが可能となり、また、反射防止膜５により反射光による光学特性の劣化を抑えることが可能となる。
【産業上の利用可能性】
【００２１】
デジタルカメラ、ビデオカメラ等の光学系において利用されるＮＤフィルタ、カラーフィルタ、赤外線カットフィルタ等の光学フィルタに適用できる。上述の各実施例では光学フィルタとしてＮＤフィルタを用いた例を示したが、本発明はこれに限るものではなく、光学材料についても赤外線吸収剤に限らずに色素等様々なものでよく、湿式成膜技術を用いて形成された複数の調光層を有する光学フィルタであれば、カラーフィルタ、赤外線カットフィルタ等様々なものに適用可能である。
【符号の説明】
【００２２】
１    第１の調光層
２    第２の調光層
３    透明基材
１０  光学フィルタ
２０  光学フィルタ
４    帯電防止層
５    反射防止膜
３０  光学フィルタ
【図１】
2010175578.tif 000003
【図２】
2010175578.tif 000004
【図３】
2010175578.tif 000005